"酸化物換算組成でBi2O3成分、SiO2成分及び/又はB2O3成分並びにF成分を含有し、粉末法による化学的耐久性耐水性がクラス1~5であり、部分分散比[θg,F]が0.63以上、アッベ数[νd]が27以下であり、部分分散比[θg,F]>-0.0131×[νd]0.9000を満たすことを特徴とする光学ガラス。酸化物換算組成の全物質量に対するモルでBi2O3成分を10~50含有する請求項1記載の光学ガラス。酸化物換算組成の全物質量に対するモルで、B2O3成分0~50.0及び/又はSiO2成分0~40.0を含有する請求項1又は2に記載の光学ガラス。酸化物換算組成の全物質量に対するモル和SiO2B2O3が1.0以上60.0以下である請求項1から3のいずれか記載の光学ガラス。酸化物基準の物質量に対する外割りのモルでF成分を0より多く30.0以下含有する請求項1から4のいずれか記載の光学ガラス。酸化物換算組成の全物質量に対するモル和Bi2O3Fが10.0より多く80.0以下である請求項1から5のいずれか記載の光学ガラス。酸化物換算組成の全物質量に対するモルで、Li2O成分0~30.0及び/又はNa2O成分0~20.0及び/又はK2O成分0~20.0である請求項1から6のいずれか記載の光学ガラス。酸化物換算組成のガラス全物質量に対するRn2O成分式中、RnはLi、Na、Kからなる群より選択される1種以上のモル和が40.0以下である請求項7記載の光学ガラス。酸化物換算組成のガラス全物質量に対するモル和Na2OK2Oが15.0以下である請求項7又は8記載の光学ガラス。酸化物換算組成におけるモル比Rn2O/SiO2B2O3が1.00以下である請求項9記載の光学ガラス。酸化物換算組成のガラス全物質量に対して、モルでMgO成分0~30.0及び/又はCaO成分0~30.0及び/又はSrO成分0~30.0及び/又はBaO成分0~45.0及び/又はZnO成分0~30.0である請求項1から10のいずれか記載の光学ガラス。酸化物換算組成のガラス全物質量に対するRO成分式中、RはMg、Ca、Sr、Baからなる群より選択される1種以上のモル和が50.0以下である請求項11記載の光学ガラス。酸化物換算組成のガラス全物質量に対するRO成分式中、RはMg、Ca、Sr、Baからなる群より選択される1種以上のモル和が1.0以上である請求項11又は12記載の光学ガラス。酸化物換算組成におけるモル比Rn2O/Bi2O3SiO2B2O3CaOが0.400以下である請求項1から13のいずれか記載の光学ガラス。酸化物換算組成におけるモル比SiO2B2O3/Bi2O3Rn2Oが0.700以上である請求項1から14のいずれか記載の光学ガラス。酸化物換算組成のガラス全物質量に対して、モルでLa2O3成分0~10.0及び/又はGd2O3成分0~10.0及び/又はY2O3成分0~10.0及び/又はYb2O3成分0~10.0及び/又はLu2O3成分0~10.0である請求項1から15のいずれか記載の光学ガラス。酸化物換算組成のガラス全物質量に対するLn2O3成分式中、LnはLa、Gd、Y、Yb、Luからなる群より選択される1種以上のモル和が15.0以下である請求項16記載の光学ガラス。酸化物換算組成のガラス全物質量に対して、モルでTiO2成分0~20.0及び/又はNb2O5成分0~10.0及び/又はWO3成分0~10.0である請求項1から17のいずれか記載の光学ガラス。酸化物換算組成のガラス全物質量に対するモル和TiO2Nb2O5WO3が20.0以下である請求項18記載の光学ガラス。酸化物換算組成のガラス全物質量に対して、モルでP2O5成分0~10.0及び/又はGeO2成分0~30.0及び/又はTa2O5成分0~15.0及び/又はZrO2成分0~10.0及び/又はTeO2成分0~35.0及び/又はAl2O3成分0~20.0及び/又はGa2O3成分0~20.0及び/又はCeO2成分0~3.0及び/又はSb2O3成分0~30.0である請求項1から19のいずれか記載の光学ガラス。粉末法による化学的耐久性耐酸性がクラス1~5である請求項1から20のいずれか記載の光学ガラス。請求項1から21いずれか1項の光学ガラスからなる研磨加工用及び/又は精密プレス成形用のプリフォーム。請求項22のプリフォームを研磨してなる光学素子。請求項22のプリフォームを精密プレス成形してなる光学素子。請求項1から21いずれか1項の光学ガラスからなる光学素子。請求項23から26のいずれかに記載の光学素子を有する光学機器。しかし、特許文献1及び2に示される光学ガラスは、部分分散比は大きいもののアッベ数が小さく、同様のアッベ数を有する一般的なガラスと比較して十分に部分分散比が大きいとはいえず、異常分散性も決して大きいとはいえなかった。そのため、色収差をより効果的に補正するためには、同様のアッベ数を有する一般的なガラスとの部分分散比の差をより一層高めるべく、光学ガラスの部分分散比をより一層高める必要がある。また、通信用、映像用等に用いられる光学素子を製造する際には、得られる光学ガラスに対して研磨工程を行うことも多い。しかし、研磨工程を経て作製される光学素子には、表面に曇りが生じ易い問題点があった。また、精密プレス成形のように研磨工程を行わないガラスであっても、表面の汚れ等を水等を用いて洗浄する際に、表面に曇りが生じ易い問題点があった。ひとたび曇りが生じたガラスからは、特に可視領域の光を制御するような光学素子を作製することが困難であった。本発明は、上記問題点に鑑みてなされたものであって、その目的とするところは、光学素子の色収差の補正に有用であり、且つ、研磨時や洗浄時等にガラス表面に曇りが発生し難い光学ガラスと、これを用いたプリフォームを得ることにある。本発明者らは、上記課題を解決するために鋭意試験研究を重ねた結果、Bi2O3成分とF成分とを併用することで、ガラスの部分分散比θg,Fがより高められながらも、ガラスの化学的耐久性、特に耐酸性や耐水性が高められることを見出し、本発明を完成するに至った。特に、本発明者らは、Bi2O3成分を含有するガラスにおいて耐失透性を大きく低下させると考えられており、その混入が避けられていたF成分を敢えて用いることで、ガラスの部分分散比θg,Fがより一層高められることを見出した。具体的には、本発明は以下のようなものを提供する。1酸化物換算組成でBi2O3成分、SiO2成分及び/又はB2O3成分並びにF成分を含有し、粉末法による化学的耐久性耐水性がクラス1~5であり、部分分散比[θg,F]が0.63以上、アッベ数[νd]が27以下であり、部分分散比[θg,F]>-0.0131×[νd]0.9000を満たすことを特徴とする光学ガラス。2酸化物換算組成の全物質量に対するモルでBi2O3成分を10~50含有する1記載の光学ガラス。3酸化物換算組成の全物質量に対するモルで、B2O3成分0~50.0及び/又はSiO2成分0~40.0を含有する1又は2に記載の光学ガラス。4酸化物換算組成の全物質量に対するモル和SiO2B2O3が1.0以上60.0以下である1から3のいずれか記載の光学ガラス。5酸化物基準の物質量に対する外割りのモルでF成分を0より多く30.0以下含有する1から4のいずれか記載の光学ガラス。6酸化物換算組成の全物質量に対するモル和Bi2O3Fが10.0より多く80.0以下である1から5のいずれか記載の光学ガラス。7酸化物換算組成の全物質量に対するモルで、Li2O成分0~30.0及び/又はNa2O成分0~20.0及び/又はK2O成分0~20.0である1から6のいずれか記載の光学ガラス。8酸化物換算組成のガラス全物質量に対するRn2O成分式中、RnはLi、Na、Kからなる群より選択される1種以上のモル和が40.0以下である7記載の光学ガラス。9酸化物換算組成のガラス全物質量に対するモル和Na2OK2Oが15.0以下である7又は8記載の光学ガラス。10酸化物換算組成におけるモル比Rn2O/SiO2B2O3が1.00以下である9記載の光学ガラス。11酸化物換算組成のガラス全物質量に対して、モルでMgO成分0~30.0及び/又はCaO成分0~30.0及び/又はSrO成分0~30.0及び/又はBaO成分0~45.0及び/又はZnO成分0~30.0である1から10のいずれか記載の光学ガラス。12酸化物換算組成のガラス全物質量に対するRO成分式中、RはMg、Ca、Sr、Baからなる群より選択される1種以上のモル和が50.0以下である11記載の光学ガラス。13酸化物換算組成のガラス全物質量に対するRO成分式中、RはMg、Ca、Sr、Baからなる群より選択される1種以上のモル和が1.0以上である11又は12記載の光学ガラス。14酸化物換算組成におけるモル比Rn2O/Bi2O3SiO2B2O3CaOが0.400以下である1から13のいずれか記載の光学ガラス。15酸化物換算組成におけるモル比SiO2B2O3/Bi2O3Rn2Oが0.700以上である1から14のいずれか記載の光学ガラス。16酸化物換算組成のガラス全物質量に対して、モルでLa2O3成分0~10.0及び/又はGd2O3成分0~10.0及び/又はY2O3成分0~10.0及び/又はYb2O3成分0~10.0及び/又はLu2O3成分0~10.0である1から15のいずれか記載の光学ガラス。17酸化物換算組成のガラス全物質量に対するLn2O3成分式中、LnはLa、Gd、Y、Yb、Luからなる群より選択される1種以上のモル和が15.0以下である16記載の光学ガラス。18酸化物換算組成のガラス全物質量に対して、モルでTiO2成分0~20.0及び/又はNb2O5成分0~10.0及び/又はWO3成分0~10.0である1から17のいずれか記載の光学ガラス。19酸化物換算組成のガラス全物質量に対するモル和TiO2Nb2O5WO3が20.0以下である18記載の光学ガラス。20酸化物換算組成のガラス全物質量に対して、モルでP2O5成分0~10.0及び/又はGeO2成分0~30.0及び/又はTa2O5成分0~15.0及び/又はZrO2成分0~10.0及び/又はTeO2成分0~35.0及び/又はAl2O3成分0~20.0及び/又はGa2O3成分0~20.0及び/又はCeO2成分0~3.0及び/又はSb2O3成分0~30.0である1から19のいずれか記載の光学ガラス。21粉末法による化学的耐久性耐酸性がクラス1~5である1から20のいずれか記載の光学ガラス。221から21いずれか1項の光学ガラスからなる研磨加工用及び/又は精密プレス成形用のプリフォーム。2322のプリフォームを研磨してなる光学素子。2422のプリフォームを精密プレス成形してなる光学素子。251から21いずれか1項の光学ガラスからなる光学素子。2623から26のいずれかに記載の光学素子を有する光学機器。本発明によれば、Bi2O3成分とF成分とを併用することで、ガラスの部分分散比θg,Fがより高められ、且つガラスの化学的耐久性が高められる。従って、極めて高い部分分散比θg,Fと低いアッベ数を有しながらも、研磨時や洗浄時等に表面に曇りが発生し難い光学ガラスと、これを用いたプリフォームを得ることができる。本発明の光学ガラスは、酸化物換算組成でBi2O3成分、SiO2成分及び/又はB2O3成分並びにF成分を含有し、粉末法による化学的耐久性耐水性がクラス1~5であり、部分分散比[θg,F]が0.63以上、アッベ数[νd]が27以下であり、部分分散比[θg,F]>-0.0131×[νd]0.9000を満たす。Bi2O3成分によってガラスのアッベ数νdが低く維持されながらも、Bi2O3成分とF成分とを併用することで、高い部分分散比θg,Fが得られる。また、Bi2O3成分とF成分とを併用することで、アルカリ金属成分の含有量を低減できるため、ガラスの化学的耐久性、特に耐水性や耐酸性も高められる。すなわち、極めて高い部分分散比θg,Fと低いアッベ数νdを有しながらも、化学的耐久性が高く、且つ可視光に対して好ましく用いられる光学ガラスが得られる。従って、光学素子の色収差の補正に有用であり、且つ研磨時や洗浄時等に表面に曇りが発生し難い光学ガラスと、これを用いたプリフォームを得ることができる。以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。[ガラス成分]本発明の光学ガラスを構成する各成分の組成範囲を以下に述べる。各成分の含有率は、特に断りがない場合、酸化物基準のモルにて表現する。ここで酸化物基準とは、本発明のガラス構成成分の原料として使用される酸化物、複合塩、金属フッ化物等が熔融時にすべて分解されて酸化物へ変化すると仮定した場合に、生成した当該酸化物の物質量の総和を100モルとして、ガラス中に含有される各成分を表記した組成である。<必須成分、任意成分について>Bi2O3成分は、ガラスの部分分散比θg,Fを大きくし、ガラスの屈折率ndを高め、且つガラスの低分散化に効果がある成分である。また、低Tg化、耐水性の向上等にも効果がある成分であり、本発明のガラスに欠かすことができない成分である。ここで、Bi2O3成分の含有量を10.0以上にすることで、上記技術的効果を得易くすることができる。一方で、Bi2O3成分の含有量を50.0以下にすることで、ガラスの安定性が高められるため、ガラスの着色を低減できる。また、Bi2O3成分の含有量が多すぎると、ガラスの耐酸性が悪化し易くなる。従って、酸化物換算組成の全物質量に対するBi2O3成分の含有量は、好ましくは10.0を下限とし、より好ましくは15.0より多くし、より好ましくは18.0を下限とし、最も好ましくは20.0を下限とする。また、酸化物換算組成の全物質量に対するBi2O3成分の含有量は、好ましくは50.0、より好ましくは40.0、最も好ましくは30.0を上限とする。Bi2O3成分は、原料として例えばBi2O3等を用いてガラス内に含有することができる。B2O3成分は、ガラスの安定性を向上して失透を低減し、且つガラスの耐水性や耐酸性を高める成分である。また、ガラスの部分分散比θg,Fを高く維持する効果のある成分である。しかしながら、B2O3成分の含有量が多すぎると、ガラスの安定性が低下し易くなって失透が発生し易くなり、且つガラスが低屈折率化及び低分散化し易くなる。従って、酸化物換算組成の全物質量に対するB2O3成分の含有量は、好ましくは50.0、より好ましくは40.0、さらに好ましくは30.0、最も好ましくは20.0を上限とする。B2O3成分は、原料として例えばH3BO3、Na2B4O7、Na2B4O710H2O、BPO4等を用いてガラス内に含有することができる。SiO2成分は、ガラスの安定性を向上して失透を低減する成分であり、且つガラスの耐水性や耐酸性を高める成分である。また、ガラスの低分散化を図る効果、及び透過率を向上させる効果のある成分である。しかしながら、SiO2成分の含有量が多すぎると、ガラスの屈折率ndや部分分散比θg,Fが低下し易く、ガラスの溶融性も悪化し易い。従って、酸化物換算組成の全物質量に対するSiO2成分の含有量は、好ましくは40.0、より好ましくは30.0、最も好ましくは20.0を上限とする。一方で、SiO2成分を0より多くすることで、ガラスの着色を低減しつつ、ガラスの安定性を向上することで失透を低減することができる。従って、酸化物換算組成の全物質量に対するSiO2成分の含有量は、好ましくは0より多くし、より好ましくは1.0、さらに好ましくは3.0を下限とし、最も好ましくは5.0より多くする。SiO2成分は、原料として例えばSiO2、K2SiF6、Na2SiF6等を用いてガラス内に含有することができる。本発明の光学ガラスにおいて、SiO2成分及びB2O3成分は失透を低減できるガラス形成成分であり、且つ化学的耐久性耐水性及び耐酸性や磨耗度、ヌープ硬さを高められる成分であるため、両者のうち少なくとも一方が1.0以上含有されていることが好ましい。しかしながら、これらの含有量が多すぎると、所望の部分分散比θg,Fや屈折率nd、アッベ数νdが得難くなる。従って、酸化物換算組成の全物質量に対するモル和SiO2B2O3は、好ましくは1.0、より好ましくは5.0、さらに好ましくは10.0、最も好ましくは20.0を下限とする。一方、酸化物換算組成の全物質量に対するモル和SiO2B2O3は、好ましくは60.0、より好ましくは50.0、さらに好ましくは40.0、最も好ましくは34.0を上限とする。F成分は、Bi2O3成分を含有するガラスにおいて、アルカリ金属成分を低減しても所望の高い部分分散比θg,Fが得られるため、部分分散比θg,F、特にヌープ硬さや磨耗度を高めつつ、ガラスの機械的強度を高めることができる成分である。そのため、酸化物基準の物質量に対する外割りでのF成分の含有量は、好ましくは0より多くし、より好ましくは1.0、さらに好ましくは5.0を下限とする。一方で、酸化物基準の物質量に対する外割りのモルで、F成分の含有量を30.0以下にすることで、ガラスのアッベ数の上昇を抑えることができ、且つ、可視光に対する透明性が高い光学ガラスを得易くすることができる。従って、酸化物基準の物質量に対する外割りでのF成分の含有量は、好ましくは30.0、より好ましくは20.0、最も好ましくは15.0を上限とする。F成分は、原料として例えばZrF4、AlF3、NaF、CaF2等を用いてガラス内に含有することができる。なお、本明細書におけるF成分の含有量は、ガラスを構成するカチオン成分全てが電荷の釣り合うだけの酸素と結合した酸化物でできていると仮定し、それら酸化物でできたガラス全体の物質量を100として、F成分の物質量をモルで表したもの酸化物基準の物質量に対する外割りモルである。本発明の光学ガラスでは、Bi2O3成分及びF成分の含有量の和が10.0より多く80.0以下であることが好ましい。特に、この和を10.0より多くすることで、ガラスの部分分散比θg,Fを高めつつ、低いガラス転移点Tgを有するガラスを得ることができる。一方で、この和を80.0以下にすることで、所望の耐失透性を有するガラスを得易くすることができる。従って、酸化物換算組成の全物質量に対するモル和Bi2O3Fは、好ましくは10.0より多くし、より好ましくは20.0より多くし、最も好ましくは25.0より多くする。一方で、酸化物換算組成の全物質量に対するモル和Bi2O3Fは、好ましくは80.0、より好ましくは60.0、最も好ましくは40.0を上限とする。なお、この含有量の比率において、F成分の含有量は酸化物基準の物質量に対する外割りでの含有量を指し、Bi2O3成分の含有量は酸化物換算組成のガラス全物質量に対する含有量を指す。Li2O成分は、ガラスの耐失透性を向上させて失透や着色を低減させる成分であり、且つガラスの低Tg化に効果のある成分であり、本発明の光学ガラスの任意成分である。しかしながら、Li2O成分の含有量が多すぎると、かえってガラスの安定性が低下し易くなり、部分分散比θg,Fが低くなり、且つ、耐水性や耐酸性が低下し易くなる。従って、酸化物換算組成の全物質量に対するLi2O成分の含有量は、好ましくは30.0、より好ましくは25.0、最も好ましくは20.0を上限とする。なお、本発明の光学ガラスはLi2O成分を含有しなくてもよいが、Li2O成分はアルカリ金属の中でもガラスの安定性を向上する作用が強いため、Li2O成分を含有することで、ガラスの耐失透性をより高めることができる。従って、酸化物換算組成の全物質量に対するLi2O成分の含有量は、好ましくは0より多くし、より好ましくは1.0、さらに好ましくは3.0を下限とし、最も好ましくは5.0より多くする。Li2O成分は、原料として例えばLi2CO3、LiNO3、LiF等を用いてガラス内に含有することができる。Na2O成分及びK2O成分は、ガラスの部分分散比θg,Fとアッベ数νdを調整できる成分であり、本発明の光学ガラスの任意成分である。しかしながら、Na2O成分やK2O成分の含有量が多すぎると、ガラスの安定性が低下し易くなり、ガラスのヌープ硬さ及び磨耗度等の機械的強度、並びに化学的耐久性耐水性及び耐酸性が低下し易くなる。従って、酸化物換算組成の全物質量に対するNa2O成分及びK2O成分の各々の含有量は、好ましくは20.0、より好ましくは10.0、最も好ましくは5.0を上限とする。Na2O成分及びK2O成分は、原料として例えばNa2CO3、NaNO3、NaF、Na2SiF6、K2CO3、KNO3、KF、KHF2、K2SiF6等を用いてガラス内に含有することができる。本発明の光学ガラスでは、Rn2O成分RnはLi、Na及びKから選ばれる1種又は2種以上の含有量のモル和が、40.0以下であることが好ましい。このモル和を40.0以下にすることで、ガラスのアッベ数νdを所望の範囲に調整しつつ、ガラスの安定性をより高めて透過率の低下を抑えることができる。また、このモル和を40.0以下にすることで、ガラスの耐水性及び耐酸性を低下し難くすることができる。特に、Rn2O成分のモル和を20.0以下にすることで、部分分散比θg,Fの低下が抑制されるため、所望の高い部分分散比θg,Fをより得易くすることができる。従って、Rn2O成分の含有量は、好ましくは40.0、より好ましくは30.0、さらに好ましくは20.0、最も好ましくは16.0を上限とする。本発明の光学ガラスは、Na2O成分及びK2O成分の含有量の和が15.0以下であることが好ましい。この和を低減することにより、耐失透性が高く、ヌープ硬さ及び磨耗度等の機械的強度が高く、且つ、化学的耐久性、特に耐水性及び耐酸性の高い光学ガラスを得ることができる。従って、酸化物換算組成のガラス全物質量に対するモル和Na2OK2Oは、好ましくは15.0、より好ましくは10.0を上限とし、さらに好ましくは3.4を上限とする。特に化学的耐久性や耐失透性が高いガラスを得られる観点では、このモル和を1.0以下にすることがより一層好ましい。また、本発明の光学ガラスは、SiO2成分及びB2O3成分の含有量の和に対するRn2O成分の含有量の比率が0.40以下であることが好ましい。この比率を低減することにより、耐水性や耐酸性といった化学的耐久性の高いガラスが得られるため、光学ガラスの研磨時や洗浄時における表面の白濁を低減することができる。また、この比率を低減することにより、ガラスの液相温度における粘性を高められるため、成形の行いやすいガラスを得やすくすることができる。従って、酸化物換算組成におけるモル比Rn2O/SiO2B2O3は、好ましくは1.00、より好ましくは0.80、最も好ましくは0.60を上限とする。なお、Rn2O/SiO2B2O3は0としてもよいが、Rn2O/SiO2B2O3を0.01以上にすること、特にLi2O/SiO2B2O3を0.01以上にすることで、より耐失透性の高い光学ガラスを得ることができる。従って、酸化物換算組成におけるモル比Rn2O/SiO2B2O3は、好ましくは0.01、より好ましくは0.05、最も好ましくは0.10を下限とする。MgO成分は、ガラスの低分散化と耐失透性の向上に有用な成分であり、本発明の光学ガラスの任意成分である。しかしながら、MgO成分の含有量が多すぎると、ガラスの安定性が低下し易くなるため、可視光の透過率が低下し易くなり、且つプレス成形時の再加熱処理によって失透し易くなる。従って、酸化物換算組成におけるMgO成分の含有量は、好ましくは30.0、より好ましくは20.0、最も好ましくは10.0を上限とする。MgO成分は、原料として例えばMgO、MgCO3、MgF2等を用いてガラス内に含有することができる。CaO成分は、ガラスの低分散化と耐失透性を高め、化学的耐久性、特に耐水性の向上に有用な成分であり、本発明の光学ガラスの任意成分である。しかしながら、CaO成分の含有量が多すぎると、ガラスの耐失透性が低下し易くなる。従って、酸化物換算組成におけるCaO成分の含有量は、好ましくは30.0、より好ましくは20.0、最も好ましくは15.0を上限とする。CaO成分は、原料として例えばCaCO3、CaF2等を用いてガラス内に含有することができる。SrO成分は、ガラスの耐失透性の向上に有用な成分であり、本発明の光学ガラスの任意成分である。しかしながら、SrO成分の含有量が多すぎると、耐失透性が低下し易くなる。また、所望の部分分散比θg,Fやアッベ数νdを得ることが困難になる。従って、酸化物換算組成におけるSrO成分の含有量は、好ましくは30.0、より好ましくは25.0、最も好ましくは22.0を上限とする。SrO成分は、原料として例えばSrNO32、SrF2等を用いてガラス内に含有することができる。BaO成分は、ガラスの耐失透性の向上に有用な成分であり、本発明の光学ガラスの任意成分である。しかしながら、BaO成分の含有量が多すぎると、所望の部分分散比θg,Fやアッベ数νdを得ることが困難になる。従って、酸化物換算組成におけるBaO成分の含有量は、好ましくは45.0、より好ましくは35.0、最も好ましくは30.0を上限とする。なお、BaO成分の含有量は0としてもよいが、BaO成分を含有することで、ガラスの屈折率を高く保ちつつ、ガラスの耐失透性を高めることができる。従って、酸化物換算組成におけるBaO成分の含有量は、好ましくは0より多くし、より好ましくは1.0、最も好ましくは3.0を下限とする。BaO成分は、原料として例えばBaCO3、BaNO32等を用いてガラス内に含有することができる。ZnO成分は、ガラスの部分分散比θg,Fを高く保ちながらも、ガラスの安定性を高めて着色を低減し、且つ耐失透性を向上するために有用な成分であり、本発明の光学ガラスの任意成分である。しかしながら、ZnO成分の含有量が多すぎると、アッベ数νdが上昇し易くなる。従って、酸化物換算組成におけるZnO成分の含有量は、好ましくは30.0、より好ましくは20.0、最も好ましくは10.0を上限とする。ZnO成分は、原料として例えばZnO、ZnF2等を用いてガラス内に含有することができる。本発明の光学ガラスでは、RO成分RはMg、Ca、Sr、Ba、Znから選ばれる1種又は2種以上は、ガラスの耐失透性や分散、機械的強度等のあらゆる物性を調整するために有用な成分である。しかし、RO成分の合計含有量が大きすぎると、所望の部分分散比θg,Fやアッベ数νd、ヌープ硬さ、磨耗度を得ることが困難になる。従って、酸化物換算組成におけるRO成分の合計含有量は、好ましくは50.0、より好ましくは45.0、最も好ましくは40.0を上限とする。なお、RO成分の合計量は0でもよいが、RO成分の少なくとのいずれかを含有することで、ガラスの耐失透性を高めながらも、ガラスの部分分散比θg,Fやアッベ数νdの調整を容易に行うことができる。従って、酸化物換算組成におけるRO成分の合計含有量は、好ましくは0を超え、より好ましくは10.0、さらに好ましくは15.0、最も好ましくは25.0を下限とする。その中でも、所望の高い屈折率を得易くする観点から、SrO成分とBaO成分の含有量の和は、1.0以上であることが好ましく、5.0以上であることがより好ましく、10.0より多いことが最も好ましい。また、本発明の光学ガラスは、Bi2O3成分、SiO2成分、B2O3成分及びCaO成分の含有量の和に対するRn2O成分の含有量の和の比率が、0.400以下であることが好ましい。これにより、耐水性を上げる成分の含有量に対する耐水性を下げる成分の含有量が減少するため、より耐水性の高い光学ガラスを得易くすることができる。従って、酸化物換算組成におけるモル比Rn2O/Bi2O3SiO2B2O3CaOは、好ましくは0.400、より好ましくは0.300、最も好ましくは0.250を上限とする。なお、この比率は0であってもよいが、この比率を0よりも大きくすること、すなわちRn2O成分の含有量を0より大きくすることで、ガラスの耐失透性を高めることが可能になる。従って、酸化物換算組成におけるモル比Rn2O/Bi2O3SiO2B2O3CaOは、好ましくは0より大きくし、より好ましくは0.050、最も好ましくは0.080を下限としてもよい。また、本発明の光学ガラスは、Bi2O3成分及びRn2O成分の含有量の和に対するSiO2成分及びB2O3成分の含有量の和の比率が0.700以上であることが好ましい。これにより、耐酸性を下げる成分の含有量に対する耐酸性を上げる成分の含有量が減少するため、研磨時や洗浄時等に用いられることが多い酸性の溶液による、ガラスの白濁を低減することができる。従って、酸化物換算組成におけるモル比SiO2B2O3/Bi2O3Rn2Oは、好ましくは0.700、より好ましくは0.800、さらに好ましくは0.900、最も好ましくは1.052を下限とする。なお、この比率の上限は、所望の耐失透性及び光学特性を有するガラスが得られる限り特に限定されないが、SiO2成分及びB2O3成分の過剰な含有による屈折率の低下が抑えられる点で、好ましくは8.00、より好ましくは5.00、さらに好ましくは3.00を上限としてもよい。La2O3成分、Gd2O3成分、Y2O3成分、Yb2O3成分及びLu2O3成分は、ガラスの分散を低く調整する任意成分である。しかしながら、これらの含有量が多すぎると、ガラスの部分分散比が低下し、且つガラスの安定性が低下して失透し易くなる。従って、La2O3成分、Gd2O3成分、Y2O3成分、Yb2O3成分及びLu2O3成分の各々の含有量は、酸化物基準のモルで、好ましくは10.0、より好ましくは8.0、最も好ましくは5.0を上限とする。また、Ln2O3成分式中、Lnは、La、Gd、Y、Yb及びLuからなる群より選択される1種以上であるのモル和は、酸化物基準のモルで、好ましくは15.0、より好ましくは10.0、さらに好ましくは5.0を上限とする。特に、Ln2O3成分のモル和は、2.0未満とすることが、ガラスの着色や、部分分散比の低下、アッベ数の上昇をより一層低減できるため、最も好ましい。La2O3成分、Gd2O3成分、Y2O3成分、Yb2O3成分及びLu2O3成分は、原料として例えばLa2O3、LaNO33XH2OXは任意の整数、Gd2O3、GdF3、Y2O3、YF3、Yb2O3、Lu2O3等を用いることができる。TiO2成分及びNb2O5成分は、ガラスの屈折率nd、分散及び部分分散比θg,Fを高める成分である。しかしながら、その含有量が多すぎると、ガラスの安定性が低下して透過率が低下し易くなる。従って、酸化物換算組成のガラス全物質量に対するTiO2成分の含有量は、好ましくは20.0、より好ましくは10.0、最も好ましくは5.0を上限とする。また、酸化物換算組成のガラス全物質量に対するNb2O5成分の含有量は、好ましくは10.0、より好ましくは5.0、最も好ましくは3.0を上限とする。TiO2成分及びNb2O5成分は、原料として例えばTiO2、Nb2O5等を用いてガラス内に含有することができる。WO3成分は、ガラスの部分分散比θg,Fを向上させ、且つ低Tg化を図るために有用な任意成分である。しかしながら、その含有量が多すぎると、ガラスの安定性が低下して透過率が低下し易くなる。従って、酸化物換算組成のガラス全物質量に対するWO3成分の含有量は、好ましくは10.0、より好ましくは5.0、最も好ましくは3.0を上限とする。WO3成分は、原料として例えばWO3等を用いてガラス内に含有することができる。本発明の光学ガラスは、Bi2O3成分及びF成分と、TiO2成分、Nb2O5成分及びWO3成分からなる群のうち1種以上とを併用することで、高い透過率を維持したまま、ガラスの部分分散比θg,Fをより一層高めることができる。その一方で、TiO2成分、Nb2O5成分及びWO3成分の含有量の和を20.0以下にすることで、ガラスの安定性を高めて失透を起こり難くすることができる。従って、酸化物換算組成のガラス全物質量に対するモル和TiO2Nb2O5WO3は、好ましくは20.0、より好ましくは10.0を上限とし、最も好ましくは5.0未満とする。P2O5成分は、ガラスの透過率を向上するために有用な任意成分である。しかしながら、P2O5成分を含有すると、ガラスの安定性及び溶融性が低下し易くなる。従って、酸化物換算組成のガラス全物質量に対するP2O5成分の含有量は、好ましくは10.0、より好ましくは8.0、さらに好ましくは4.0、さらに好ましくは2.0を上限とする。特に、耐失透性の高いガラスを得る観点では、P2O5成分を含有しないことが最も好ましい。P2O5成分は、原料として例えばAlPO33、CaPO32、BaPO32、NaPO3、BPO4、H3PO4等を用いてガラス内に含有することができる。GeO2成分は、ガラスの耐失透性を向上するために有用な任意成分である。しかしながら、GeO2成分の含有量が多すぎると、ガラスの溶融性が低下し易くなる。従って、酸化物換算組成のガラス全物質量に対するGeO2成分の含有量は、好ましくは30.0、より好ましくは20.0、最も好ましくは10.0を上限とする。GeO2成分は、原料として例えばGeO2等を用いてガラス内に含有することができる。Ta2O5成分は、ガラスの安定性を向上するために有用な任意成分である。しかしながら、Ta2O5成分の含有量が多すぎると、かえってガラスの安定性が低下して透過率が低下し易くなり、且つガラスの原料コストが大幅に上昇する。従って、酸化物換算組成のガラス全物質量に対するTa2O5成分の含有量は、好ましくは15.0、より好ましくは10.0、さらに好ましくは8.0、最も好ましくは5.0を上限とする。Ta2O5成分は、原料として例えばTa2O5等を用いてガラス内に含有することができる。ZrO2成分は、ガラスの化学的耐久性や機械的強度を向上するために有用な任意成分である。しかしながら、ZrO2成分の含有量が多すぎると、ガラスの安定性が低下して透過率が低下し易くなる。従って、酸化物換算組成のガラス全物質量に対するZrO2成分の含有量は、好ましくは10.0、より好ましくは5.0、最も好ましくは3.0を上限とする。ZrO2成分は、原料として例えばZrO2、ZrF4等を用いてガラス内に含有することができる。TeO2成分はガラスの清澄を促す効果がある任意成分である。しかしながら、その含有量が多すぎると、ガラスの耐失透性が低下し易くなる。従って、酸化物換算組成のガラス全物質量に対するTeO2成分の含有量は、好ましくは35.0、より好ましくは25.0、さらに好ましくは15.0、最も好ましくは10.0を上限とする。TeO2成分は、原料として例えばTeO2等を用いてガラス内に含有することができる。Al2O3成分及びGa2O3成分は、ガラスの化学的耐久性や機械的強度を向上するために有用な任意成分である。しかしながら、Al2O3成分及びGa2O3成分の含有量が多すぎると、ガラスの溶融性が低下し易くなる。従って、酸化物換算組成のガラス全物質量に対するAl2O3成分及びGa2O3成分の各々の含有量は、好ましくは20.0、より好ましくは15.0、最も好ましくは10.0を上限とする。Al2O3成分は、原料として例えばAl2O3、AlOH3、AlF3等を用いてガラス内に含有することができる。CeO2成分は、ガラスの部分分散比θg,Fを大きくする任意成分である。しかしながら、その含有量が多すぎると、ガラスが着色して透過率が低下し易くなる。従って、酸化物換算組成のガラス全物質量に対するCeO2成分の含有量は、好ましくは3.0、より好ましくは2.0、さらに好ましくは1.5、さらに好ましくは1.0である。最も好ましくは、CeO2成分を実質的に含有しない。CeO2成分は、原料として例えばCeO2等を用いてガラス内に含有することができる。Sb2O3成分は、ガラスの清澄を促す効果がある任意成分である。しかしながら、その含有量が多すぎると、ガラスの耐失透性が低下する。従って、酸化物換算組成のガラス全物質量に対するSb2O3成分の含有量は、好ましくは30.0、より好ましくは25.0、さらに好ましくは15.0、最も好ましくは10.0を上限とする。特に、Sb2O3成分の含有による環境への負荷を低減する観点では、Sb2O3成分の含有量を1.0以下としてもよい。Sb2O3成分は、原料として例えばSb2O3、Sb2O5、Na2H2Sb2O75H2O等を用いてガラス内に含有することができる。なお、ガラスを清澄し脱泡する成分は、上記のSb2O3成分に限定されるものではなく、ガラス製造の分野における公知の清澄剤や脱泡剤、或いはそれらの組み合わせを用いることができる。<含有させるべきでない成分について>本発明においては、他の成分を本発明のガラスの特性を損なわない範囲で必要に応じ、添加することができる。ただし、Ti、Zr、Nbを除くV、Cr、Mn、Co、Ni、Cu、Ag、Mo、Pr、Nd、Pm、Sm、Eu、Tb、Dy、Ho、Er、Tm及びLu等の各遷移金属成分は、それぞれを単独又は複合して少量含有した場合においても、ガラスが着色して可視域の特定の波長に吸収を生じる。従って、本発明の光学ガラスは、上記成分を実質的に含まないことが好ましい。ここで、実質的に含まないとは、不純物として混入される場合を除いて、人為的に含有させないことを意味する。さらに、PbO等の鉛化合物及びAs2O3等のヒ素化合物、並びに、Th、Cd、Tl、Os、Be、Seの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。本発明の光学ガラスとして好ましく用いられるガラスは、その組成が酸化物基準のモルで表されているため直接的に質量やカチオンの記載に表せるものではないが、本発明において要求される諸特性を満たすガラス組成物中に存在する各成分の、酸化物換算組成における質量の組成、及び、カチオンアニオンの組成は、概ね以下の値をとる。質量表示による組成Bi2O3成分15.0~85.0質量及びF成分0質量超~8.0質量及びB2O3成分0~20.0質量、及び/又はSiO2成分0~15.0質量、及び/又はLi2O成分0~5.0質量、及び/又はNa2O成分0~7.0質量、及び/又はK2O成分0~10.0質量、及び/又はMgO成分0~6.0質量、及び/又はCaO成分0~10.0質量、及び/又はSrO成分0~20.0質量、及び/又はBaO成分0~40.0質量、及び/又はZnO成分0~20.0質量、及び/又はLa2O3成分0~20.0質量、及び/又はGd2O3成分0~20.0質量、及び/又はY2O3成分0~15.0質量、及び/又はYb2O3成分0~20.0質量、及び/又はLu2O3成分0~20.0質量、及び/又はTiO2成分0~10.0質量、及び/又はNb2O5成分0~15.0質量、及び/又はWO3成分0~15.0質量、及び/又はP2O5成分0~10.0質量、及び/又はGeO2成分0~35.0質量、及び/又はTa2O5成分0~30.0質量、及び/又はZrO2成分0~10.0質量、及び/又はTeO2成分0~30.0質量、及び/又はAl2O3成分0~15.0質量、及び/又はGa2O3成分0~30.0質量、及び/又はCeO2成分0~6.0質量、及び/又はSb2O3成分0~40.0質量、カチオンアニオン表示による組成Bi313.0~65.0カチオン、及びB30~65.0カチオン、及び/又はSi40~50.0カチオン、及び/又はLi0~35.0カチオン、及び/又はNa0~25.0カチオン、及び/又はK0~25.0カチオン、及び/又はMg20~20.0カチオン、及び/又はCa20~20.0カチオン、及び/又はSr20~20.0カチオン、及び/又はBa20~30.0カチオン、及び/又はZn20~20.0カチオン、及び/又はLa30~13.0カチオン、及び/又はGd30~13.0カチオン、及び/又はY30~13.0カチオン、及び/又はYb30~13.0カチオン、及び/又はLu30~13.0カチオン、及び/又はTi40~15.0カチオン、及び/又はNb50~25.0カチオン、及び/又はW60~7.0カチオン、及び/又はP50~12.0カチオン、及び/又はGe40~20.0カチオン、及び/又はTa50~20.0カチオン、及び/又はZr40~7.0カチオン、及び/又はTe40~25.0カチオン、及び/又はAl30~25.0カチオン、及び/又はGa30~25.0カチオン、及び/又はCe40~2.5カチオン、及び/又はSb30~40.0カチオン、並びにF-0~20.0アニオン[製造方法]本発明の光学ガラスは、例えば以下のように作製される。すなわち、上記原料を各成分が所定の含有率の範囲内になるように均一に混合し、作製した混合物を石英坩堝又は金坩堝に入れて750°C~950°Cの温度範囲で2~3時間溶融して攪拌均質化を行い、800~650°C程度の温度に下げてから1時間程度経過した後、金型に鋳込んで徐冷することにより作製される。<物性>本発明の光学ガラスは、高い部分分散比θg,Fと低いアッベ数[νd]を有する。より具体的には、本発明の光学ガラスの部分分散比θg,Fは、好ましくは0.63、より好ましくは0.64、最も好ましくは0.65を下限とする。また、本発明の光学ガラスのアッベ数νdは、好ましくは27、より好ましくは25、最も好ましくは22を上限とする。これらにより、高い部分分散比θg,Fと低いアッベ数[νd]を有する光学ガラスが得られるため、低い部分分散比θg,Fと高いアッベ数[νd]を有する光学ガラスと組み合わせることで、光学素子の色収差をより正確に補正することができる。なお、本発明の光学ガラスの部分分散比θg,Fの上限は特に限定されないが、概ね0.70以下、より具体的には0.69以下、さらに具体的には0.68以下であることが多い。また、本発明の光学ガラスのアッベ数νdの下限は特に限定されないが、概ね10以上、より具体的には12以上、さらに具体的には15以上であることが多い。ここで、本発明の光学ガラスは、アッベ数[νd]が27以下であり、部分分散比[θg,F]>-0.0131×[νd]0.9000を満たす。これにより、部分分散比[θg,F]とアッベ数[νd]のプロットにおける、一般的なガラスのνd-θg,Fラインから大きく離れるため、この光学ガラスを用いた光学素子は、光学素子の色収差をより顕著に低減する際に有用であることが推論できる。ここで、本発明の光学ガラスの部分分散比θg,Fは、好ましくは-0.0131×[νd]0.9000より大きくし、より好ましくは-0.0131×[νd]0.9040より大きくし、最も好ましくは-0.0131×[νd]0.9080より大きくする。一方、本発明の光学ガラスの部分分散比θg,Fの上限は特に限定されないが、例えば-0.0131×[νd]0.9500以下、より具体的には-0.0131×[νd]0.9450、さらに具体的には-0.0131×[νd]0.9400以下であることが多い。なお、本願の光学ガラスのようにアッベ数νdが小さいガラスでは、一般的なガラスの部分分散比θg,Fはノーマルラインよりも高い値にあり、一般的なガラスの部分分散比θg,Fとアッベ数νdの関係は、アッベ数が小さくなるほど部分分散比の変動が大きくなるような曲線で表される。しかしながら、この曲線の近似が困難であるため、本発明では、一般的なガラスのνd-θg,Fラインよりも部分分散比θg,Fが低いことを、上述の傾きを有する直線を用いて表した。また、本発明の光学ガラスは、高い化学的耐久性を有する。より具体的には、本発明の光学ガラスは、JOGIS06-1999に準じたガラスの粉末法による化学的耐久性耐水性が、好ましくはクラス1~5、より好ましくはクラス1~4、最も好ましくはクラス1~3であることが好ましい。これにより、光学ガラスを研磨加工する際に、水性の研磨液や洗浄液によるガラスの曇りが低減されるため、研磨加工や洗浄をより行い易くすることができる。ここで耐水性とは、水によるガラスの侵食に対する耐久性であり、この耐水性は、日本光学硝子工業会規格光学ガラスの化学的耐久性の測定方法JOGIS06-1999により測定することができる。また、粉末法による化学的耐久性耐水性がクラス1~3であるとは、JOGIS06-1999に準じて行った化学的耐久性耐水性が、測定前後の試料の質量の減量率で、0.10質量未満であることを意味する。なお、クラス1は、測定前後の試料の質量の減量率が、0.05質量未満であり、クラス2は、0.05質量以上0.10質量未満であり、クラス3は、0.10質量以上0.25質量未満である。また、本発明の光学ガラスは、JOGIS06-1999に準じたガラスの粉末法による化学的耐久性耐酸性が、好ましくはクラス1~5、より好ましくはクラス1~4、最も好ましくはクラス1~3である。これにより、光学ガラスを研磨加工する際に、酸性の研磨液や洗浄液によるガラスの曇りが低減されるため、研磨加工や洗浄をより行い易くすることができる。ここで耐酸性とは、酸によるガラスの侵食に対する耐久性であり、この耐酸性は、日本光学硝子工業会規格光学ガラスの化学的耐久性の測定方法JOGIS06-1999により測定することができる。また、粉末法による化学的耐久性耐酸性がクラス1~5であるとは、JOGIS06-1999に準じて行った化学的耐久性耐酸性が、測定前後の試料の質量の減量率で、2.20質量未満であることを意味する。なお、化学的耐久性耐酸性のクラス1は、測定前後の試料の質量の減量率が0.20質量未満であり、クラス2は、測定前後の試料の質量の減量率が0.20質量以上0.35質量未満であり、クラス3は、測定前後の試料の質量の減量率が0.35質量以上0.65質量未満であり、クラス4は、測定前後の試料の質量の減量率が0.65質量以上1.20質量未満であり、クラス5は、測定前後の試料の質量の減量率が1.20質量以上2.20質量未満であり、クラス6は、測定前後の試料の質量の減量率が2.20質量以上である。また、本発明の光学ガラスは、着色が少ないことが好ましい。特に、本発明の光学ガラスは、ガラスの透過率で表すと、厚み10mmのサンプルで分光透過率70を示す波長λ70が600nm以下であり、より好ましくは580nm以下であり、最も好ましくは550nm以下である。また、分光透過率5を示す波長λ5が480nm以下であり、より好ましくは460nm以下であり、最も好ましくは440nm以下である。これにより、ガラスの吸収端が紫外領域の近傍に位置するようになり、可視域におけるガラスの透明性が高められるため、この光学ガラスをレンズ等の可視光を扱う光学素子等の材料として好ましく用いることができる。また、本発明の光学ガラスは、高い屈折率を有することが好ましい。より具体的には、本発明の光学ガラスの屈折率ndは、好ましくは1.75、より好ましくは1.80、さらに好ましくは1.85、最も好ましくは1.90を下限とする。ここで、本発明の光学ガラスの屈折率ndの上限は特に限定されないが、概ね2.30以下、より具体的には2.20以下、さらに具体的には2.10以下であることが多い。これにより、光学設計の自由度が広がり、さらに素子の薄型化を図っても大きな光の屈折量を得ることができる。また、光学系における素子の点数を削減できるため、光学系全体の小型化を図ることができる。[プリフォーム及び光学素子]本発明の光学ガラスは、様々な光学素子及び光学設計に有用である。その中でも特に、本発明の光学ガラスから、例えばリヒートプレス成形や精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現しつつ、これら光学機器における光学系の小型化を図ることができる。また、この光学ガラスを用いた光学素子は色収差の低減に有用であるため、カメラやプロジェクタ等の光学機器に用いたときに、高精細で高精度な結像特性を実現できる。ここで、本発明の光学ガラスからなる光学素子を作製するには、光学ガラスから形成したストリップ材板状の熱間成形品や、ストリップ材をプレス成形することで形成される研磨加工用のプリフォームに対して、研削研磨等の冷間加工を行って製造する方法を用いてもよく、溶融状態のガラスを白金等の流出パイプの流出口から滴下して球状等の精密プレス成形用プリフォームを作製し、この精密プレス成形用プリフォームに対して精密プレス成形を行ってもよい。特に、本発明の光学ガラスから研磨加工用のプリフォームを形成することにより、研磨加工によるガラス表面の白濁が低減されるため、可視光を透過させる用途に好適な光学素子を得ることができる。また、本発明の光学ガラスから精密プレス成形用のプリフォームを形成することにより、このプリフォームや精密プレス成形後のガラスを洗浄する際のガラス表面の白濁が低減されるため、可視光を透過させる用途に好適な光学素子を得ることができる。なお、ガラス成形体を作製する手段は、これらの手段に限定されない。本発明の実施例No.1~No.21及び比較例No.1の組成、並びに、屈折率nd、アッベ数νd、部分分散比θg,F、粉末法による化学的耐久性耐酸性、耐水性及び、分光透過率5を示す波長λ5の結果を表1~表3に示す。なお、以下の実施例はあくまで例示の目的であり、これらの実施例のみ限定されるものではない。本発明の実施例No.1~No.21及び比較例No.1のガラスは、いずれも各成分の原料として各々相当する酸化物、水酸化物、炭酸塩、硝酸塩、弗化物、水酸化物、メタ燐酸化合物等の通常の光学ガラスに使用される高純度の原料を選定し、表1~表3に示した各実施例及び比較例の組成で、ガラス重量が400gになるように秤量して均一に混合した後、石英坩堝又は金坩堝に投入し、ガラス組成の熔融難易度に応じて電気炉で750°C~950°Cの温度範囲で2~3時間溶融して攪拌均質化を行い、800~650°C程度の温度に下げてから1時間程度経過した後、金型に鋳込んで徐冷することにより作製した。ここで、実施例No.1~No.21及び比較例No.1のガラスの屈折率nd、アッベ数νd及び部分分散比θg,Fは、日本光学硝子工業会規格JOGIS01―2003に基づいて測定した。そして、求められたアッベ数νd及び部分分散比θg,Fの値について、関係式θg,F=-a×νdbにおける、傾きaが0.0131のときの切片bを求めた。なお、本測定に用いたガラスは、徐冷降温速度を-25°C/hrとして、徐冷炉にて処理を行ったものを用いた。また、実施例No.1~No.21及び比較例No.1のガラスの耐水性は、日本光学硝子工業会規格光学ガラスの化学的耐久性の測定方法JOGIS06-1999に準じて測定した。すなわち、粒度425~600μmに破砕したガラス試料を比重ビンにとり、白金かごの中に入れた。白金かごを純水pH6.5~7.5の入った石英ガラス製丸底フラスコに入れて、沸騰水浴中で60分間処理した。処理後のガラス試料の減量率質量を算出して、この減量率が0.05未満の場合をクラス1、減量率が0.05~0.10未満の場合をクラス2、減量率が0.10~0.25未満の場合をクラス3、減量率が0.25~0.60未満の場合をクラス4、減量率が0.60~1.10未満の場合をクラス5、減量率が1.10以上の場合をクラス6とした。このとき、クラスの数が小さいほど、ガラスの耐水性が優れていることを意味する。また、実施例No.1~No.21及び比較例No.1のガラスの耐酸性は、日本光学硝子工業会規格光学ガラスの化学的耐久性の測定方法JOGIS06-1999に準じて測定した。すなわち、粒度425~600μmに破砕したガラス試料を比重ビンにとり、白金かごの中に入れた。白金かごを0.01N硝酸水溶液の入った石英ガラス製丸底フラスコに入れて、沸騰水浴中で60分間処理した。処理後のガラス試料の減量率質量を算出して、この減量率質量が0.20未満の場合をクラス1、減量率が0.20~0.35未満の場合をクラス2、減量率が0.35~0.65未満の場合をクラス3、減量率が0.65~1.20未満の場合をクラス4、減量率が1.20~2.20未満の場合をクラス5、減量率が2.20以上の場合をクラス6とした。このとき、クラスの数が小さいほど、ガラスの耐酸性が優れていることを意味する。また、実施例No.1~No.21及び比較例No.1のガラスの透過率については、日本光学硝子工業会規格JOGIS02に準じて測定した。なお、本発明においては、ガラスの透過率を測定することで、ガラスの着色の有無と程度を求めた。具体的には、厚さ10±0.1mmの対面平行研磨品をJISZ8722に準じ、200~800nmの分光透過率を測定し、λ5透過率5時の波長を求めた。表1~表3に表されるように、本発明の実施例の光学ガラスは、部分分散比θg,Fが0.63以上、より詳細には0.6640以上であった。また、本発明の実施例の光学ガラスは、アッベ数νdが27以下、より具体的には20以下であり、いずれも所望の範囲内であった。また、本発明の実施例の光学ガラスは、部分分散比θg,Fがアッベ数νdとの関係において、いずれも-0.0131×[νd]0.9000よりも大きく、より詳細には-0.0131×[νd]0.9200より大きく、所望の範囲内であった。従って、本発明の実施例の光学ガラスは、所望の高い部分分散比θg,Fと低いアッベ数νdを有しているため、光学素子の色収差の補正に有用であることが明らかになった。また、本発明の実施例の光学ガラスは、いずれも粉末法による化学的耐久性耐水性がクラス1~5、より詳細にはクラス2~3であった。また、本発明の実施例の光学ガラスは、いずれも粉末法による化学的耐久性耐酸性がクラス1~5、より詳細にはクラス1~4であり、いずれも所望の範囲内であった。一方で、比較例のガラスは、粉末法による化学的耐久性耐水性及び化学的耐久性耐酸性のいずれもがクラス6であった。このため、本発明の実施例の光学ガラスは、比較例のガラスに比べて研磨時や洗浄時等に表面に曇りが発生し難いことが明らかになった。また、本発明の実施例の光学ガラスは、いずれもλ5透過率5時の波長が480nm以下、より詳細には476nm以下であった。このため、本発明の実施例の光学ガラスは、着色が少なく、可視領域の波長の光に対する透明性が高いことが明らかになった。また、本発明の実施例の光学ガラスは、いずれも屈折率ndが1.75以上、より詳細には1.93以上であり、所望の範囲内であった。従って、本発明の実施例の光学ガラスは、きわめて大きな部分分散比θg,Fと低いアッベ数を有しながらも、研磨時や洗浄時等に表面に曇りが発生し難く、高い屈折率を有し、且つ可視領域の波長を扱う光学素子等に好ましく用いられることが明らかになった。以上、本発明を例示の目的で詳細に説明したが、本実施例はあくまで例示の目的のみであって、本発明の思想及び範囲を逸脱することなく多くの改変を当業者により成し得ることが理解されよう。"